Brevet FR3058149A1 — publié le 20180504

COMPOSITION DE CAOUTCHOUC COMPRENANT UNE CHARGE RENFORCANTE SPECIFIQUE La présente invention est relative aux compositions de caoutchouc destinées notamment à la fabrication de pneumatiques ou de produits semi-finis pour pneumatiques. Depuis que les économies de carburant et la nécessité de protéger l'environnement sont devenues une priorité, il est souhaitable de mettre en oeuvre des compositions caoutchouteuses utilisables pour la fabrication de divers produits semi-finis entrant dans la constitution d'enveloppes de pneumatiques tels que par exemple des sous-couches, des gommes de calandrage des nappes de tissu câblé ou des bandes de roulement afin d'obtenir des pneumatiques possédant une résistance au roulement réduite. A cet effet, les manufacturiers ont développé des compositions de pneumatique permettant de diminuer cette résistance au roulement, notamment par l'introduction de silice comme charge renforçante, ou de résine de haute température de transition vitreuse comme plastifiant. Par exemple, le document FR2729671 propose d'utiliser une silice de faible surface spécifique CTAB et BET à titre de charge renforçante dans la composition d'armature sommet de pneumatique. Par ailleurs, les Demanderesses ont déjà décrit l'utilisation de résines de haute Tg, comme décrit dans les documents WO-2005/087859 ou WO2006/061064. Néanmoins, les manufacturiers cherchent toujours des solutions pour diminuer davantage la résistance au roulement, de préférence sans pénaliser les autres propriétés des pneumatiques, en particulier l'allongement rupture et les propriétés d'adhésion. Exposé de l'invention Poursuivant leurs recherches, les Demanderesses ont découvert que l'utilisation d'une charge renforçante spécifique permet d'améliorer d'avantage la résistance au roulement de pneumatique, sans pénaliser, voire en améliorant, les autres propriétés de la composition, telles que la rigidité, l'adhésion de la composition à des renforts métalliques éventuellement présents, la résistance à l'usure, et sans pénaliser la mise en oeuvre industrielle des compositions (processabilité). En conséquence, un premier objet de l'invention concerne une composition de caoutchouc à base d'au moins : - un élastomère diénique comprenant majoritairement un polyisoprène ; 3058149 - 2 - - une charge renforçante comprenant : o de 5 à 60 pce de noir de carbone présentant une surface spécifique BET inférieure à 70 m2/g, dit noir grossier, et o de 10 à 30 pce de noir de carbone présentant une surface spécifique BET 5 supérieure au égale à 70 m2/g, dit noir fin ; - un sel d'un métal alcalin, alcalino-terreux, ou lanthanide ; et - un système de réticulation. L'invention a également pour objet des articles en caoutchouc finis ou semi-finis pour 10 pneumatiques et des pneumatiques comportant une composition de caoutchouc conforme à l'invention. Définitions Par l'expression "partie en poids pour cent parties en poids d'élastomère" (ou pce), il faut 15 entendre au sens de la présente invention, la partie, en masse pour cent parties en masse d'élastomère ou de caoutchouc. Dans la présente, sauf indication expresse différente, tous les pourcentages (%) indiqués sont des pourcentages (%) en masse. 20 D'autre part, tout intervalle de valeurs désigné par l'expression "entre a et b" représente le domaine de valeurs allant de plus de a à moins de b (c'est-à-dire bornes a et b exclues) tandis que tout intervalle de valeurs désigné par l'expression "de a à b" signifie le domaine de valeurs allant de a jusqu'à b (c'est-à-dire incluant les bornes strictes a et b). Dans la 25 présente, lorsqu'on désigne un intervalle de valeurs par l'expression "de a à b", on désigne également et préférentiellement l'intervalle représenté par l'expression "entre a et b". Dans la présente, par l'expression composition "à base de", on entend une composition comportant le mélange et/ou le produit de réaction des différents constituants utilisés, 30 certains de ces constituants de base étant susceptibles de, ou destinés à, réagir entre eux, au moins en partie, lors des différentes phases de fabrication de la composition, en particulier au cours de sa réticulation ou vulcanisation. A titre d'exemple, une composition à base d'une matrice élastomérique et de soufre comprend la matrice élastomérique et le soufre avant cuisson, alors qu'après cuisson le soufre n'est plus détectable car ce dernier a réagi 35 avec la matrice élastomérique en formant des ponts soufrés (polysulfures, disulfures, mono- sulfure). Lorsqu'on fait référence à un composé « majoritaire », on entend au sens de la présente invention, que ce composé est majoritaire parmi les composés du même type dans la 3058149 - 3 - composition, c'est-à-dire que c'est celui qui représente la plus grande quantité en masse parmi les composés du même type, par exemple plus de 50%, 60%, 70%, 80%, 90%, voire 100% en poids par rapport au poids total du type de composé. Ainsi, par exemple, une charge renforçante majoritaire est la charge renforçante représentant la plus grande masse 5 par rapport à la masse totale des charges renforçantes dans la composition. Au contraire, un composé « minoritaire » est un composé qui ne représente pas la fraction massique la plus grande parmi les composés du même type. Dans le cadre de l'invention, les produits carbonés mentionnés dans la description, peuvent 10 être d'origine fossile ou biosourcés. Dans ce dernier cas, ils peuvent être, partiellement ou totalement, issus de la biomasse ou obtenus à partir de matières premières renouvelables issues de la biomasse. Sont concernés notamment les polymères, les plastifiants, les charges, etc. 15 Matrice élastomérique La composition selon l'invention comprend au moins un élastomère diénique comprenant majoritairement au moins un polyisoprène. Ainsi, la composition selon l'invention peut contenir un seul polyisoprène ou un mélange d'un polyisoprène avec un ou plusieurs autres élastomères diéniques, la composition étant majoritairement constituée de polyisoprène. 20 Par élastomère (ou « caoutchouc », les deux termes étant considérés comme synonymes) du type "diénique", on rappelle ici que doit être compris de manière connue un (on entend un ou plusieurs) élastomère issu au moins en partie (i.e., un homopolymère ou un copolymère) de monomères diènes (monomères porteurs de deux doubles liaisons carbone-carbone, 25 conjuguées ou non). Ces élastomères diéniques peuvent être classés dans deux catégories : "essentiellement insaturés" ou "essentiellement saturés". On entend en général par "essentiellement insaturé", un élastomère diénique issu au moins en partie de monomères diènes conjugués, ayant un 30 taux de motifs ou unités d'origine diénique (diènes conjugués) qui est supérieur à 15% (% en moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). 35 Dans la catégorie des élastomères diéniques "essentiellement insaturés", on entend en particulier par élastomère diénique "fortement insaturé" un élastomère diénique ayant un taux de motifs d'origine diénique (diènes conjugués) qui est supérieur à 50%. Ces définitions étant données, on entend plus particulièrement par élastomère diénique susceptible d'être utilisé dans les compositions conformes à l'invention : 3058149 -4 (a) tout homopolymère obtenu par polymérisation d'un monomère diène conjugué ayant de 4 à 12 atomes de carbone; (b) tout copolymère obtenu par copolymérisation d'un ou plusieurs diènes conjugués entre 5 eux ou avec un ou plusieurs composés vinyle aromatique ayant de 8 à 20 atomes de carbone; (c) un copolymère ternaire obtenu par copolymérisation d'éthylène, d'une a-oléfine ayant 3 à 6 atomes de carbone avec un monomère diène non conjugué ayant de 6 à 12 atomes de carbone, comme par exemple les élastomères obtenus à partir d'éthylène, de 10 propylène avec un monomère diène non conjugué du type précité tel que notamment l'hexadiène-1,4, l'éthylidène norbornène, le dicyclopentadiène; (d) un copolymère d'isobutène et d'isoprène (caoutchouc butyle), ainsi que les versions halogénées, en particulier chlorées ou bromées, de ce type de copolymère. 15 Bien qu'elle s'applique à tout type d'élastomère diénique, l'homme du métier du pneumatique comprendra que la présente invention est de préférence mise en oeuvre avec des élastomères diéniques essentiellement insaturés, en particulier du type (a) ou (b) ci-dessus. A titre de diènes conjugués conviennent notamment le butadiène-1,3, le 2-méthy1-1,3- 20 butadiène, les 2,3-di(alkyle en Ci-05)-1,3-butadiènes tels que par exemple le 2,3-diméthyl- 1,3-butadiène, le 2,3-diéthy1-1,3-butadiène, le 2-méthy1-3-éthy1-1,3-butadiène, le 2-méthy1- 3-isopropy1-1,3-butadiène, l'ary1-1,3-butadiène, le 1,3-pentadiène, le 2,4-hexadiène. A titre de composés vinylaromatique conviennent par exemple le styrène, l'ortho-, méta-, paraméthylstyrène, le mélange commercial "vinyle-toluène", le para-tertiobutylstyrène, les 25 méthoxystyrènes, les chlorostyrènes, le vinylmésitylène, le divinylbenzène, le vinylnaphtalène. Les copolymères peuvent contenir entre 99% et 20% en poids d'unités diéniques et entre 1% et 80% en poids d'unités vinylaromatique. Les élastomères peuvent avoir toute 30 microstructure qui est fonction des conditions de polymérisation utilisées, notamment de la présence ou non d'un agent modifiant et/ou randomisant et des quantités d'agent modifiant et/ou randomisant employées. Les élastomères peuvent être par exemple à blocs, statistiques, séquencés, microséquencés, et être préparés en dispersion ou en solution ; ils peuvent être couplés et/ou étoilés ou encore fonctionnalisés avec un agent de couplage et/ou 35 d'étoilage ou de fonctionnalisation. Pour un couplage à du noir de carbone, on peut citer par exemple des groupes fonctionnels comprenant une liaison C-Sn ou des groupes fonctionnels aminés tels que aminobenzophénone par exemple ; pour un couplage à une charge inorganique renforçante telle que silice, on peut citer par exemple des groupes fonctionnels silanol ou polysiloxane ayant une extrémité silanol (tels que décrits par exemple dans 40 FR 2 740 778 ou US 6,013,718 et WO 2008/141702), des groupes alkoxysilane (tels que 3058149 - 5 - décrits par exemple dans FR 2 765 882 ou US 5,977,238), des groupes carboxyliques (tels que décrits par exemple dans WO 01/92402 ou US 6,815,473, WO 2004/096865 ou US 2006/0089445) ou encore des groupes polyéthers (tels que décrits par exemple dans EP 1 127 909 ou US 6,503,973, WO 2009/000750 et WO 2009/000752). Comme autres 5 exemples d'élastomères fonctionnalisés, on peut citer également des élastomères (tels que SBR, BR, NR ou IR) du type époxydés. En résumé, l'élastomère diénique de la composition peut être choisi, par exemple, dans le groupe des élastomères diéniques fortement insaturés constitué par le caoutchouc naturel 10 (NR), les polyisoprènes (IR) de synthèse, les polybutadiènes (en abrégé "BR"), les copolymères de butadiène, les copolymères d'isoprène et les mélanges de ces élastomères. De tels copolymères sont plus préférentiellement choisis dans le groupe constitué par les copolymères de butadiène-styrène (SBR), les copolymères d'isoprène-butadiène (BIR), les copolymères d'isoprène-styrène (SIR), les copolymères d'isoprène-butadiène-styrène 15 (SBIR), les copolymères de butadiène-acrylonitrile (NBR), les copolymères de butadiène- styrène-acrylonitrile (NSBR) ou un mélange de deux ou plus de ces composés. Selon l'invention, l'élastomère diénique comprend majoritairement au moins un polyisoprène. Par "polyisoprène", on entend de manière connue un homopolymère ou un 20 copolymère d'isoprène, en d'autres termes un élastomère diénique choisi dans le groupe constitué par le caoutchouc naturel (NR) qui peut être plastifié ou peptisé, les polyisoprènes de synthèse (IR), les différents copolymères d'isoprène et les mélanges de ces élastomères. Parmi les copolymères d'isoprène, on citera en particulier les copolymères d'isobutèneisoprène (caoutchouc butyle IIR), d'isoprène-styrène (SIR), d'isoprène-butadiène (BIR) ou 25 d'isoprène-butadiène-styrène (SBIR). De préférence, le polyisoprène est choisi dans le groupe constitué par du caoutchouc naturel, un polyisoprène de synthèse et un de leurs mélanges, de préférence encore, le polyisoprène est du caoutchouc naturel. L'au moins un polyisoprène est de préférence choisi dans le groupe constitué par le 30 caoutchouc naturel, les polyisoprènes de synthèse et leurs mélanges. De préférence, le polyisoprène comporte un taux massique de liaisons cis 1,4 d'au moins 90%, plus préférentiellement d'au moins 98% par rapport à la masse du polyisoprène. Préférentiellement le taux de polyisoprène, de préférence le caoutchouc naturel, est de 50 à 35 100 pce, plus préférentiellement de 60 à 100 pce, de manière plus préférentielle de 70 à 100 pce, plus préférentiellement encore de 80 à 100 pce et de manière très préférentielle de 90 à 100 pce. En particulier le taux de polyisoprène, de préférence encore de caoutchouc naturel, est très préférentiellement de 100 pce. 3058149 - 6 - Qu'elles contiennent un seul polyisoprène ou un mélange d'au moins polyisoprène et d'un ou plusieurs élastomères diéniques, les compositions de l'invention peuvent être utilisées en association avec tout type d'élastomère synthétique autre que diénique, voire avec des polymères autres que des élastomères, par exemple des polymères thermoplastiques, étant 5 entendu que la matrice élastomérique (incluant les élastomères diéniques et synthétiques, et les polymères précités) comprenne majoritairement du polyisoprène. De préférence, la composition selon l'invention ne contient pas d'élastomère thermoplastique ou en contient moins de 10 pce, de préférence moins de 5 pce. 10 Charge renforçante La composition selon l'invention comprend une charge renforçante comprenant ou constituée par : o de 5 à 60 pce de noir de carbone présentant une surface spécifique BET inférieure à 70 m2/g, dit noir grossier, et 15 o de 10 à 30 pce de noir de carbone présentant une surface spécifique BET supérieure au égale à 70 m2/g, dit noir. La surface spécifique BET des noirs de carbone est mesurée selon la norme D6556-10 [méthode multipoints (au minimum 5 points) - gaz : azote - domaine de pression relative 20 P/PO : 0.1 à 0.3]. Dans la présente, on entend par « noir de carbone grossier » un noir de carbone présentant une surface spécifique BET inférieure à 70 m2/g. Dans la présente, on entend par « noir de carbone fin » un noir de carbone présentant une surface spécifique BET supérieur ou égale à 25 70 m2/g. Les noirs de carbone grossiers utilisables dans le cadre de la présente invention peuvent être tout noir conventionnellement utilisé dans les pneumatiques ou leurs bandes de roulement (noirs dits de grade pneumatique) des séries 400, 500, 600 ou 700 (grades ASTM), comme 30 par exemple les noirs N550, N683, N772. Les noirs de carbone fins utilisables dans le cadre de la présente invention peuvent être tout noir conventionnellement utilisé dans les pneumatiques ou leurs bandes de roulement (noirs dits de grade pneumatique) des séries 100, 200 ou 300 (grades ASTM), comme par exemple 35 les noirs N115, N134, N234, N326, N330, N339, N347, N375. Ces noirs de carbone, qu'ils soient grossier ou fins, peuvent être utilisés à l'état isolé, tels que disponibles commercialement, ou sous tout autre forme, par exemple comme support de certains des additifs de caoutchouterie utilisés. Les noirs de carbone pourraient être par 3058149 7- exemple déjà incorporés à l'élastomère diénique, notamment isoprénique sous la forme d'un masterbatch, réalisé par voie sèche ou liquide (voir par exemple demandes WO 97/36724 ou WO 99/16600). 5 De préférence, le noir de carbone grossier présente une surface spécifique BET inférieure à 50 m2/g, de préférence une surface spécifique BET comprise dans un domaine allant de 32 à 49 m2/g. De préférence encore, le noir de carbone grossier présente un indice d'absorption d'huile 10 COAN inférieur à 90 mL/100g, de préférence inférieur à 87 mL/100g, de préférence inférieur à 70 mL/100g. Avantageusement, le noir de carbone grossie présente un COAN compris dans un domaine allant de 50 à 85 mL/100g, de préférence de 55 à 85 mL/100g, de préférence un COAN compris dans un domaine allant de 50 à 69mL/100g. 15 Le COAN, ou indice d'absorption d'huile par des d'échantillons comprimés (« Compressed Oil Absorption Number » en anglais), des noir de carbone, est mesuré selon la norme ASTM D3493-16. De préférence, le noir de carbone fin présente une surface spécifique BET comprise dans un 20 domaine allant de 70 à 100 m2/g, de préférence de 75 à 100 m2/g. De préférence encore, le noir de carbone fin présente un indice d'absorption d'huile COAN supérieur ou égal à 90 mL/100g. Avantageusement, le noir de carbone grossie présente un COAN compris dans un domaine allant de 90 à 110 mL/100g, de préférence de 95 à 110 25 mL/100g. Le taux de noir de carbone grossier est compris dans un domaine allant de 5 à 60 pce. En dessous de 5 pce, il a été observé que la rigidité de la composition commence à ne plus être suffisante, alors qu'au-delà de 60 pce, les propriétés de cohésions commencent à se 30 dégrader. De manière avantageuse, le taux de noir de carbone grossier est compris dans un domaine allant de 10 à 60 pce, de préférence de 15 à 60 pce, de préférence de 15 à 50 pce, de préférence de 20 à 40 pce. Le taux de noir de carbone fin est compris dans un domaine allant de 10 à 30 pce. En 35 dessous de 10 pce, il a été observé que la rigidité de la composition commence à ne plus être suffisante, alors qu'au-delà de 30 pce, les performances en résistance au roulement commencent à se dégrader. De manière avantageuse, le taux de noir de carbone grossier est compris dans un domaine allant de 10 à 25 pce, de préférence de 10 à 20 pce. 3058149 8 Dans la composition selon l'invention, le taux total de noir de carbone peut avantageusement être compris entre 30 et 70 pce. En dessous de 30 pce, il a été observé que la rigidité de la composition commence à ne plus être suffisante, impactant négativement l'endurance et le comportement routier du pneumatique, alors qu'au-delà de 70 pce, la 5 résistance au roulement est pénalisée. Avantageusement, le taux total de noir de est compris entre 40 et 60 pce. Dans la composition selon l'invention, le ratio massique de noir de carbone dit grossier sur noir de carbone dit fin peut être compris dans un domaine allant de 0,5 à 3, de préférence 10 entre 1 et 3, de préférence entre 1 et 2, de préférence entre 1 et 1,5. La composition selon l'invention peut comprendre de la silice. La silice utilisable dans le cadre de la présente invention peut être toute silice connue de l'homme du métier, notamment toute silice précipitée ou pyrogénée présentant une surface BET ainsi qu'une 15 surface spécifique CTAB toutes deux inférieures à 450 m2/g, de préférence de 30 à 400 m2/g. La surface spécifique BET de la silice est déterminée de manière connue par adsorption de gaz à l'aide de la méthode de Brunauer-Emmett-Teller décrite dans "The Journal of the 20 American Chemical Society" Vol. 60, page 309, février 1938, plus précisément selon la norme française NF ISO 9277 de décembre 1996 (méthode volumétrique multipoints (5 points) - gaz: azote - dégazage: lheure à 160°C - domaine de pression relative p/po : 0.05 à 0.17). 25 La surface spécifique CTAB de la silice est déterminée selon la norme française NF T 45007 de novembre 1987 (méthode B). De préférence, la silice présente une surface spécifique BET inférieure à 200 m2/g et/ou une surface spécifique CTAB est inférieure à 220 m2/g, de préférence une surface spécifique 30 BET comprise dans un domaine allant de 125 à 200 m2/g et/ou une surface spécifique CTAB comprise dans un domaine allant de 140 à 170 m2/g. A titres de silices utilisables dans le cadre de la présente invention, on citera par exemple les silices précipitées hautement dispersibles (dites "HDS") « Ultrasil 7000 » et « Ultrasil 35 7005 » de la société Evonik, les silices « Zeosil 1165MP, 1135MP et 1115MP » de la société Rhodia, la silice « Hi-Sil EZ150G » de la société PPG, les silices « Zeopol 8715, 8745 et 8755 » de la Société Huber, les silices à haute surface spécifique telles que décrites dans la demande WO 03/16837. 3058149 - 9 - Avantageusement, la composition selon l'invention ne comprend pas de silice ou en comprend moins de 10 pce, de préférence moins de 9 pce, de préférence encore 5 pce, de préférence encore moins de 4 pce. De manière avantageuse, la composition selon l'invention est exempte de silice. 5 De manière avantageuse, la composition ne comprend pas de charge inorganique ou en comprend moins de 10 pce, de préférence moins de 9 pce, de préférence encore 5 pce, de préférence encore moins de 4 pce. De manière avantageuse, la composition selon l'invention est exempte de charge inorganique. 10 Par « charge inorganique », doit être entendu ici toute charge inorganique ou minérale, quelles que soient sa couleur et son origine (naturelle ou de synthèse), encore appelée charge "blanche", charge "claire" ou même charge "non noire" par opposition au noir de carbone. Une telle charge se caractérise généralement, de manière connue, par la présence de groupes 15 hydroxyle (-OH) à sa surface. Une charge inorganique est dite « renforçante » lorsqu'elle est capable de renforcer à elle seule, sans autre moyen qu'un agent de couplage intermédiaire, une composition de caoutchouc destinée à la fabrication de bandages pneumatiques. En d'autres termes, sans agent de couplage, la charge inorganique ne permet pas de renforcer, ou pas suffisamment, la composition et n'est par conséquent pas comprise dans la définition 20 de « charge inorganique renforçante ». Comme charges inorganiques conviennent notamment des charges minérales du type siliceuse, préférentiellement la silice (SiO2). Conviennent également comme charges inorganiques les charges minérales du type alumineuse, en particulier de l'alumine (A1203) 25 ou des (oxyde)hydroxydes d'aluminium, ou encore des oxydes de titane renforçants, par exemple décrits dans US 6,610,261 et US 6,747,087. L'homme du métier comprendra qu'à titre de charge équivalente de la silice décrite dans la présente, pourrait être utilisée une charge renforçante d'une autre nature, notamment 30 organique, dès lors que cette charge renforçante serait recouverte d'une couche de silice. Pour coupler la silice renforçante à l'élastomère diénique, on utilise de manière bien connue un agent de couplage (ou agent de liaison) au moins bifonctionnel destiné à assurer une connexion suffisante, de nature chimique et/ou physique, entre la silice (surface de ses 35 particules) et l'élastomère diénique. On utilise en particulier des organosilanes ou des polyorganosiloxanes au moins bifonctionnels. L'homme du métier peut trouver des exemples d'agent de couplage dans les documents suivants : WO 02/083782, WO 02/30939, WO 02/31041, WO 2007/061550, 3058149 - 10 - WO 2006/125532, WO 2006/125533, WO 2006/125534, US 6 849 754, WO 99/09036, WO 2006/023815, WO 2007/098080, WO 2010/072685 et WO 2008/055986. On peut citer notamment les composés alkoxysilane-polysulfure, en particulier les 5 polysulfures de bis-(trialkoxylsilylpropyle), tout particulièrement le disulfure de bis 3- triéthoxysilylpropyle (en abrégé "TESPD") et le tétrasulfure de bis 3-triéthoxysilylpropyle (en abrégé "TESPT"). On rappelle que le TESPD, de formule [(C2H50)3Si(CH2)3S]2, est notamment commercialisé par la société Degussa sous les dénominations Si266 ou Si75 (dans le second cas, sous forme d'un mélange de disulfure (à 75% en poids) et de 10 polysulfures). Le TESPT, de formule [(C2H50)3Si(CH2)3S]2 est commercialisé notamment par la société Degussa sous la dénomination Si69 (ou X50S lorsqu'il est supporté à 50%) en poids sur du noir de carbone), sous la forme d'un mélange commercial de polysulfures Sx avec une valeur moyenne pour x qui est proche de 4. 15 La composition selon l'invention peut comprendre un agent de couplage ou en être exempt. Avantageusement, la composition selon l'invention ne comprend pas d'agent de couplage ou en comprend moins de 11%, de préférence, moins de 5%, de préférence, moins de 4% en masse par rapport à la masse de silice. 20 Que la composition selon l'invention comprenne une charge inorganique renforçante ou non, la composition selon l'invention ne comprend pas d'agent de couplage ou en comprend moins de 11%, de préférence, moins de 5%, de préférence, moins de 4% en masse par rapport à la masse totale de noir de carbone. 25 Lorsque la composition comprend un agent de couplage, le taux d'agent de couplage peut être compris dans un domaine allant de 0,1 à 0,5 pce, de préférence de 0,1 à 0,3 pce. Système de réticulation Le système de réticulation peut être à base soit de soufre moléculaire et/ou de donneurs de 30 soufre et/ou de peroxyde et/ou de bismaléimides, bien connus de l'homme du métier. Le système de réticulation est préférentiellement un système de vulcanisation, c'est-à-dire un système à base de soufre (et/ou d'un agent donneur de soufre) et d'un accélérateur primaire de vulcanisation. A ce système de vulcanisation de base viennent s'ajouter, incorporés au cours de la première phase non-productive et/ou au cours de la phase productive telles que 35 décrites ultérieurement, divers accélérateurs secondaires ou activateurs de vulcanisation connus tels qu'oxyde de zinc, acide stéarique ou composés équivalents, dérivés guanidiques (en particulier diphénylguanidine). 3058149 Avantageusement, le taux de soufre dans la composition selon l'invention est supérieur à 2,5 pce. De préférence, le taux de soufre dans la composition est compris dans un domaine allant de 3 à 10 pce, de préférence de 3 à 7 pce, de préférence encore de 4 à 6 pce. 5 On peut utiliser comme accélérateur (primaire ou secondaire) tout composé susceptible d'agir comme accélérateur de vulcanisation des élastomères diéniques en présence de soufre, notamment des accélérateurs du type thiazoles ainsi que leurs dérivés, des accélérateurs de types thiurames, dithiocarbamates de zinc. Ces accélérateurs sont par exemple choisis dans le groupe constitué par disulfure de 2-mercaptobenzothiazyle (en abrégé "MBTS"), disulfure 10 de tetrabenzylthiurame ("TBZTD"), N-cyclohexyl-2-benzothiazyle sulfénamide ("CBS"), N,N-dicyclohexyl-2-benzothiazyle sulfénamide ("DCBS"), N-ter-butyl-2-benzothiazyle sulfénamide ("TBB S"), N-ter-butyl-2-benzothiazyle sulfénimide ("TB SI"), dibenzyldithiocarbamate de zinc ("ZBEC") et les mélanges de ces composés. 15 Sel d'un métal alcalino-terreux, alcalin ou lanthanide La composition selon l'invention comprend un sel de métal alcalino-terreux, alcalin ou lanthanide. Le sel d'un métal alcalino-terreux, alcalin ou lanthanide peut avantageusement être un 20 acétylacétonate d'un métal alcalino-terreux, alcalin ou lanthanide. De préférence, le métal alcalino-terreux, alcalin ou lanthanide du sel est choisi dans le groupe constitué par le lithium, le sodium, le potassium, le calcium, le magnésium, le lanthane, le cérium, le praséodyme, le néodyme, le samarium, l'erbium et leurs mélanges. 25 De préférence encore, le sel d'un métal alcalino-terreux, alcalin ou lanthanide est un sel de magnésium ou de néodyme, de préférence de magnésium. En d'autres termes, le sel d'un métal alcalino-terreux, alcalin ou lanthanide est avantageusement un acétylacétonate de magnésium ou de néodyme, de préférence un acétylacétonate de magnésium. 30 Le taux du sel de métal alcalino-terreux, alcalin ou lanthanide peut être compris par exemple dans un domaine allant de 0,1 à 5 pce, de préférence de 0,5 à 4 pce et plus préférentiellement de 0,5 à 2 pce. Additifs divers 35 Les compositions de caoutchouc conformes à l'invention peuvent également comporter tout ou partie des additifs usuels habituellement utilisés dans les compositions d'élastomères, comme par exemple des pigments, des agents de protection tels que cires anti-ozone, antiozonants chimiques, anti-oxydants, agents plastifiants, des agents anti-fatigue, des résines 3058149 - 12 - renforçantes, des accélérateurs secondaires de vulcanisation, des activateurs de vulcanisation, etc. La composition selon l'invention peut également comprendre de l'acide stéarique ou un de 5 ses sels. A titre d'exemple de sel d'acide stéarique, on peut citer le stéarate de zinc ou le stéarate de cadmium. Le taux d'acide stéarique ou d'un de ses sels peut avantageusement être compris dans un domaine allant de 0,5 à 3 pce, de préférence de 0,5 à 2 pce, de préférence de 0,5 à 1 pce. 10 La composition selon l'invention peut en outre comprendre un sel de cobalt. Par exemple le sel de cobalt peut être choisi dans le groupe constitué par les abiétates, les acétylacétonates, les tallates, les naphténates, les résinâtes et leurs mélanges. Le taux de sel de cobalt peut avantageusement être compris dans un domaine allant de 0,5 à 2 pce, de préférence de 0,5 à 1 pce. 15 La composition selon l'invention peut en outre comprendre un antioxydant choisi dans le groupe constitué par les p-phénylène diamines substituées, les diphénylamines substituées, les triphénylamines substituées, les dérivés de la quinoléine, et leurs mélanges. De préférence, l'antioxydant est choisi dans le groupe constitué par les p-phénylène diamines 20 substituées et leurs mélanges. Le taux d'antioxydant peut avantageusement être compris dans un domaine allant de 1 à 5 pce, de préférence de 2 à 3 pce. La composition selon l'invention peut également comprendre un oxyde métallique. L'oxyde métallique peut être choisi dans le groupe constitué par les oxydes des métaux du groupe II, 25 IV, V, VI, VII et VIII, et leurs mélanges. De préférence, l'oxyde métallique est choisi dans le groupe constitué par les oxydes de zinc, de magnésium, de cobalt, de nickel et leurs mélanges. De préférence encore, l'oxyde métallique est un oxyde de zinc. Le taux d'oxyde métallique peut avantageusement être compris dans un domaine allant de 2 à 20 pce, de préférence de 6 à 10 pce. Avantageusement, le ratio d'oxyde métallique sur l'acide stéarique 30 ou l'un de ses sels est compris supérieur à 3, de préférence le ratio d'oxyde métallique sur l'acide stéarique ou l'un de ses sels est compris dans un domaine allant de 3 à 20, de préférence de 5 à 15, de préférence de 5 à 10. Par ailleurs, la composition peut comprendre un retardateur de vulcanisation ou en être 35 exempte. Par exemple, la composition selon l'invention peut contenir moins de 1 pce, de préférence moins de 0,6 pce, de préférence moins de 0,3 pce, de préférence moins de 0,1 pce de retardateur de vulcanisation. A titre d'exemple de retardateur de vulcanisation on peut citer le N-cyclohexylthiophtalimide (CTP), commercialisé par exemple sous dénomination « Vulkalent G » par la société Lanxess. 40 3058149 - 13 - Avantageusement, la composition selon l'invention ne comprend pas de résorcine et/ou de dérivé de résorcine et/ou d'hexaméthylène triamine et/ou de dérivé de mélamine, ou en comprend moins de 0,5 pce, de préférence moins de 0,4 pce. De préférence encore, la composition selon l'invention ne comprend pas du tout de résine renforçante, ou en 5 comprend moins de 0,5 pce, de préférence moins de 0,4 pce. Articles de caoutchouc finis ou semi-finis et pneumatiques La présente invention a également pour objet un article de caoutchouc fini ou semi-fini, ainsi qu'un pneumatique comportant une composition selon l'invention. Sont concerné les articles 10 et pneumatiques tant à l'état cru (c'est à dire, avant cuisson) qu'à l'état cuit (c'est à dire, après réticulation ou vulcanisation). La présente invention concerne particulièrement des pneumatiques destinés à équiper des véhicules à moteur de type tourisme, SUV ("Sport Utility Vehicles"), ou deux roues 15 (notamment motos), ou avions, ou encore des véhicules industriels choisis parmi camionnettes, « Poids-lourd » - c'est-à-dire métro, bus, engins de transport routier (camions, tracteurs, remorques), véhicules hors-la-route tels qu'engins agricoles ou de génie civil -, et autres. 20 Il est possible de définir au sein du pneumatique trois types de zones : - La zone radialement extérieure et en contact avec l'air ambiant, cette zone étant essentiellement constituée de la bande de roulement et du flanc externe du pneumatique. Un flanc externe est une couche élastomérique disposée à l'extérieur de l'armature de carcasse par rapport à la cavité interne du pneumatique, entre le sommet et le bourrelet 25 de sorte à couvrir totalement ou partiellement la zone de l'armature de carcasse s'étendant du sommet au bourrelet. - La zone radialement intérieure et en contact avec le gaz de gonflage, cette zone étant généralement constituée par la couche étanche aux gaz de gonflage, parfois appelée couche étanche intérieure ou gomme intérieure (« inner liner » en anglais). 30 - La zone interne du pneumatique, c'est-à-dire celle comprise entre les zones extérieure et intérieure. Cette zone inclut des couches ou nappes qui sont appelées ici couches internes du pneumatique. Ce sont par exemple des nappes carcasses, des sous-couches de bande de roulement, des nappes de ceintures de pneumatiques ou tout autre couche qui n'est pas en contact avec l'air ambiant ou le gaz de gonflage du pneumatique. 35 La composition définie dans la présente description est particulièrement bien adaptée aux couches internes des pneumatiques. 3058149 - 14 - Aussi, dans le pneumatique selon la présente invention la composition selon l'invention peut être présente dans au moins une couche interne. Selon l'invention, la couche interne peut être choisie dans le groupe constitué par les nappes carcasse, les nappes sommet, les bourrages-tringle, les pieds sommets, les couches de découplage, les gommes de bordure, la 5 sous-couche de bande de roulement et les combinaisons de ces couches internes. De préférence, la couche interne est choisie dans le groupe constitué par les nappes carcasses, les nappes sommet, les pieds sommets, les couches de découplage, les gommes de bordures et les combinaisons de ces couches internes. Dans la présente, on entend par « gomme de bordure », une couche positionné dans le pneumatique directement au contact de l'extrémité 10 d'une nappe de renforcement, de l'extrémité d'un élément de renforcement ou d'une autre gomme de bordure. Selon l'invention, l'article selon l'invention ou la couche interne du pneumatique selon l'invention peut comprendre des renforts textiles ou métalliques. Il peut s'agir de tout renfort 15 textile ou métallique connu de l'homme du métier. De manière avantageuse, l'article selon l'invention ou la couche interne du pneumatique selon l'invention comprend des mono-filaments métalliques, de préférence en acier. De préférence, le diamètre des mono-filaments métalliques est compris entre 0,20 et 0,50 mm. De préférence, la densité des mono-filaments métalliques est comprise entre 120 et 180 fils/dm. 20 Par ailleurs, la composition selon l'invention est particulièrement bien adaptée pour les couches de caoutchouc (10a), (10b) et (10c) décrites dans les demandes WO 2013/117476 et WO 2013/117477. Aussi, le pneumatique selon la présente invention peut également comprendre un ceinture telle que définie dans la dans la demande WO 2013/117476 ou 25 WO 2013/117477. Le pneumatique selon l'invention peut être par exemple un pneumatique tel que défini dans la demande WO 2013/117476 ou WO 2013/117477 dans lequel une ou plusieurs des compositions (Cl), (C2) ou (C3) comprennent ou sont constituées par une composition selon la présente invention. 30 Par exemple, le pneumatique selon l'invention peut être un pneumatique radial (1), définissant trois directions principales, circonférentielle (X), axiale (Y) et radiale (Z), comportant un sommet (2) surmonté d'une bande de roulement (3), deux flancs (4), deux bourrelets (5), chaque flanc (4) reliant chaque bourrelet (5) au sommet (2), une armature de carcasse (7) ancrée dans chacun des bourrelets (5) et s'étendant dans les flancs (4) et dans le 35 sommet (2), une armature de sommet ou ceinture (10) s'étendant dans le sommet (2) selon la direction circonférentielle (X) et situé radialement entre l'armature de carcasse (7) et la bande de roulement (3), ladite ceinture (10) comportant un stratifié composite multicouche (10a, 10b, 10c) comportant au moins trois couches superposées de renforts (110, 120, 130), lesdits renforts étant dans chaque couche unidirectionnels et noyés dans une épaisseur de 40 caoutchouc (respectivement Cl, C2, C3), avec : 3058149 - 15 - o côté bande de roulement, une première couche (10a) de caoutchouc (Cl) comportant une première rangée de renforts (110), orientés selon un angle alpha de -5 à +5 degrés par rapport à la direction circonférentielle (X), ces renforts (110) dits premiers renforts étant en matériau textile thermorétractile ; 5 o au contact de la première couche (10a) et disposée sous cette dernière, une deuxième couche (10b) de caoutchouc (C2) comportant une deuxième rangée de renforts (120), orientés selon un angle beta donné, positif ou négatif, compris entre 10 et 30 degrés par rapport à la direction circonférentielle (X), ces renforts (120) dits deuxièmes renforts étant des renforts métalliques ; 10 o au contact de la deuxième couche (10b) et disposée sous cette dernière, une troisième couche (10c) de caoutchouc (C3) comportant une troisième rangée de renforts (130), orientés selon un angle gamma opposé à l'angle beta, lui-même compris entre 10 et 30 degrés par rapport à la direction circonférentielle (X), ces renforts (130) dits troisièmes renforts étant des renforts métalliques ; 15 caractérisé en ce que d'une part : o les deuxièmes (120) et troisièmes (130) renforts consistent en des monofilaments en acier dont le diamètre, noté respectivement D2 et D3, est compris entre 0,20 mm et 0,50 mm ; 20 et les caractéristiques suivantes, mesurées dans la partie centrale de la ceinture du pneumatique à l'état vulcanisé, de part et d'autre du plan médian (M) sur une largeur axiale totale de 4 cm, sont vérifiées : o le diamètre d'encombrement moyen Dl des premiers renforts (110) est compris entre 25 0,40 mm et 0,70 mm ; o la densité dl des premiers renforts (110) dans la première couche de caoutchouc (Cl), mesurée dans la direction axiale (Y), est comprise entre 70 et 130 fils/dm (décimètre, c'est-à-dire par 100 mm de couche de caoutchouc) ; o la densité, respectivement d2 et d3, des deuxièmes (120) et troisièmes (130) renforts 30 dans respectivement les deuxième (C2) et troisième (C3) couches de caoutchouc, mesurée dans la direction axiale (Y), est comprise entre 120 et 180 fils/dm ; o l'épaisseur moyenne Ezi de caoutchouc séparant un premier renfort (110) du deuxième renfort (120) qui lui est le plus proche, mesurée dans la direction radiale (Z), est comprise entre 0,25 et 0,40 mm ; 35 o l'épaisseur moyenne Ez2 de caoutchouc séparant un deuxième renfort (120) du troisième renfort (130) qui lui est le plus proche, mesurée dans la direction radiale (Z), est comprise entre 0,35 et 0,60 mm ; et en ce que d'autre part les inégalités suivantes sont vérifiées : 3058149 - 16 - (1) CT REVENDICATIONS1. Composition de caoutchouc à base d'au moins : un élastomère diénique comprenant majoritairement un polyisoprène ; une charge renforçante comprenant : o de 5 à 60 pce de noir de carbone présentant une surface spécifique BET inférieure à 70 m2/g, dit noir grossier, et o de 10 à 30 pce de noir de carbone présentant une surface spécifique BET supérieure au égale à 70 m2/g, dit noir fin ; - un sel d'un métal alcalin, alcalino-terreux, ou lanthanide ; et - un système de réticulation. 2. Composition de caoutchouc selon la revendication 1, dans laquelle l'élastomère diénique comprend de 60 à 100%, de préférence de 70 à 100%, en masse de polyisoprène par rapport à la masse d'élastomère diénique. 3. Composition de caoutchouc selon la revendication 1 ou 2, dans laquelle le polyisoprène comporte un taux massique de liaison 1,4-cis d'au moins 90% de la masse du polyisoprène. 4. Composition de caoutchouc selon l'une quelconque des revendications 1 à 3, dans laquelle le polyisoprène est du caoutchouc naturel, un polyisoprène de synthèse ou un de leurs mélanges, de préférence le polyisoprène est du caoutchouc naturel. 5. Composition de caoutchouc selon l'une quelconque des revendications 1 à 4, dans laquelle le noir de carbone dit grossier présente une surface spécifique BET inférieure à 50 m2/g, de préférence une surface spécifique BET comprise dans un domaine allant de 32 à 49 m2/g 6. Composition de caoutchouc selon l'une quelconque des revendications 1 à 5, dans laquelle le noir de carbone dit grossier présente un indice d'absorption d'huile COAN inférieur à 90 mL/100g, de préférence inférieur à 87 mL/100g. 7. Composition de caoutchouc selon l'une quelconque des revendications 1 à 6, dans laquelle le noir de carbone dit fin présente une surface spécifique BET comprise dans un domaine allant de 70 à 100 m2/g. 8. Composition de caoutchouc selon l'une quelconque des revendications 1 à 7, dans laquelle le noir de carbone dit fin présente un indice d'absorption d'huile COAN 3058149 -26- supérieur ou égal à 90 mL/100g, de préférence un indice d'absorption d'huile COAN compris dans un domaine allant de 90 à 110 mL/100g. 9. Composition de caoutchouc selon l'une quelconque des revendications 1 à 8, dans 5 laquelle le taux de noir de carbone dit grossier est compris dans un domaine allant de 10 à 60 pce, de préférence de 15 à 60 pce. 10. Composition de caoutchouc selon l'une quelconque des revendications 1 à 9, dans laquelle le taux de noir de carbone dit fin est compris dans un domaine allant de 10 à 25 10 pce, de préférence de 10 à 20 pce. 11. Composition de caoutchouc selon l'une quelconque des revendications 1 à 10, dans laquelle le taux total de noir de carbone est compris dans un domaine allant de 30 à 70 pce, de préférence de 40 à 60 pce. 15 12. Composition de caoutchouc selon l'une quelconque des revendications 1 à 11, dans laquelle le ratio de noir de carbone dit grossier sur noir de carbone dit fin est compris dans un domaine allant de 0,5 à 3, de préférence entre 1 et 2. 20 13. Composition de caoutchouc selon l'une quelconque des revendications 1 à 12, dans laquelle le sel d'un métal alcalino-terreux, alcalin ou lanthanide est un acétylacétonate d'un métal alcalino-terreux, alcalin ou lanthanide. 14. Composition de caoutchouc selon l'une quelconque des revendications 1 à 13, dans 25 laquelle le sel est un sel d'un métal alcalino-terreux. 15. Composition de caoutchouc selon la revendication 14, dans laquelle le sel d'un métal alcalino-terreux est un sel de magnésium. 30 16. Composition de caoutchouc selon l'une quelconque des revendications 1 à 15, le taux du sel de métal alcalino-terreux, alcalin ou lanthanide est compris dans un domaine allant de 0,1 à 5 pce, de préférence de 0,5 à 4 pce et plus préférentiellement de 0,5 à 2 pce. 35 17. Composition de caoutchouc selon l'une quelconque des revendications 1 à 16, ne comprenant pas de silice ou en comprenant moins de 10 pce, de préférence moins de 9 pce. 18. Composition de caoutchouc selon l'une quelconque des revendications 1 à 17, ne comprenant pas d'agent de couplage ou en comprenant mois de 5% en masse par rapport à la masse totale de noir de carbone. 3058149 -27- 19. Composition de caoutchouc selon l'une quelconque des revendications 1 à 18, comprenant en outre de l'acide stéarique ou un de ses sels. 5 20. Composition de caoutchouc selon la revendication 19, dans laquelle le taux d'acide stéarique ou d'un de ses sels est compris dans un domaine allant de 0,5 à 3 pce, de préférence de 0,5 à 1 pce. 21. Composition de caoutchouc selon l'une quelconque des revendications 1 à 20, dans 10 laquelle le système de réticulation comprend du soufre moléculaire et/ou un agent donneur de soufre. 22. Composition de caoutchouc selon la revendication 21, dans laquelle le taux de soufre est supérieur à 2,5 pce, de préférence le taux de soufre est compris dans un domaine 15 allant de 3 à 10 pce, de préférence de 3 à 7 pce, de préférence de 4 à 6 pce. 23. Composition de caoutchouc selon l'une quelconque des revendications 1 à 22, comprenant en outre un sel de cobalt. 20 24. Composition de caoutchouc selon la revendication 23, dans laquelle le sel de cobalt est choisi dans le groupe constitué par les abiétates, les acétylacétonates, les tallates, les naphténates, les résinâtes et leurs mélanges. 25. Composition de caoutchouc selon la revendication 23 ou 24 dans laquelle le taux de sel 25 de cobalt est compris dans un domaine allant de 0,5 à 2 pce, de préférence de 0,5 à 1 pce. 26. Composition de caoutchouc selon l'une quelconque des revendications 1 à 25, comprenant en outre un antioxydant choisi dans le groupe constitué par les p-phénylène 30 diamines substituées, les diphénylamines substituées, les triphénylamines substituées, les dérivés de la quinoléine et leurs mélanges. 27. Composition de caoutchouc selon la revendication 26, dans laquelle l'antioxydant est choisi dans le groupe constitué par les p-phénylène diamines substituées et leurs 35 mélanges. 28. Composition de caoutchouc selon la revendication 26 ou 27, dans laquelle le taux d'antioxydant est compris dans un domaine allant de 1 à 5 pce, de préférence de 2 à 3 pce. 40 3058149 -28- 29. Article de caoutchouc fini ou semi-fini comportant une composition de caoutchouc selon l'une quelconque des revendications 1 à 28. 30. Pneumatique comprenant une composition de caoutchouc selon l'une quelconque des 5 revendications 1 à 28. 31. Pneumatique selon la revendication 30, dans lequel la composition de caoutchouc selon l'une quelconque des revendications 1 à 28 est présente dans au moins une couche interne. 32. Pneumatique selon la revendication 31, dans lequel la couche interne est choisie dans le groupe constitué par les nappes carcasse, les nappes sommet, les bourrages-tringle, les pieds sommets, les couches de découplage, la sous-couche de bande de roulement et les combinaisons de ces couches internes. 10 15